(57)【要約】【課題】  インクの紫外線硬化作用が阻害されることなく、印刷物に含まれる色材が光や空気中の酸化性物質、腐食性物質、光重合開始剤から発生するラジカルの作用を受けて分解されることがなく、得られる印刷物は、その機械的耐久性が強く、また色保存性がよく、退色がないインクジェット記録方法を提供する。【解決手段】  記録媒体に、少なくとも色材と紫外線吸収剤と酸化防止剤とを含有するインク組成物Ａと、少なくとも光重合開始剤と重合性化合物と重合促進剤とを含有するインク組成物Ｂとを付着させてから、紫外線を照射して、印字を行うことを特徴とする。色材としては顔料が好ましく、重合促進剤としては重合性官能基を有する微粒子が好ましい。【選択図】  なし【特許請求の範囲】
【請求項１】
記録媒体に、少なくとも色材と紫外線吸収剤と酸化防止剤とを含有するインク組成物Ａと、少なくとも光重合開始剤と重合性化合物と重合促進剤とを含有するインク組成物Ｂとを付着させてから、紫外線を照射して、印字を行うことを特徴とするインクジェット記録方法。
【請求項２】
前記色材が顔料である請求項１記載のインクジェット記録方法。
【請求項３】
前記重合促進剤が重合性官能基を有する微粒子である請求項１記載のインクジェット記録方法。
【発明の詳細な説明】
【技術分野】
【０００１】
本発明は、インクジェット記録方法に関し、詳細には、二液のインク組成物を用いたインクジェット記録方法に関するものである。
【背景技術】
【０００２】
インクジェット記録方法は、インク組成物の小滴を飛翔させ、紙等の記録媒体に付着させて印刷を行う印刷方法である。このインクジェット記録方法は、高解像度、高品位な画像を、高速で印刷することができるという特徴を有するものである。インクジェット記録方法に使用されるインク組成物は、水性溶媒を主成分とし、これに着色成分および目詰まりを防止する目的でグリセリン等の湿潤剤を含有したものが一般的である。
一方、水性インク組成物が浸透し難い紙、布類、または浸透しない金属、プラスチック等の素材、例えばフェノール、メラミン、塩化ビニル、アクリル、ポリカーボネートなどの樹脂から製造される板、フィルムなどの記録媒体に印字する場合、インク組成物には、色剤が安定して記録媒体に固着できる成分を含有することが要求される。
【０００３】
この様な要求に対しては、色剤、紫外線硬化剤（重合性化合物）、（光）重合開始剤等を含んでなる紫外線硬化インクジェットインクが開示されている（例えば、特許文献１参照。）。このインクによれば、記録媒体へのインクの滲みを防止し、画質を向上させることができるとされている。この特許文献１に記載の紫外線硬化型インクは１液型のものであった。
また、印刷物に含まれる色材が光（特に紫外線）や空気中の酸化性物質（例えば、オゾンやＮＯＸ、ＳＯＸ、ホルムアルデヒド等）、腐食性物質（例えば、アンモニア等）、さらには、光重合開始剤から発生するラジカルの作用を受けて、分解されしまうことがある。これを防ぐために、インク組成物中に紫外線吸収剤や酸化防止剤を添加することも行なわれた。
【０００４】
【特許文献１】米国特許第５６２３００１号明細書
【発明の開示】
【発明が解決しようとする課題】
【０００５】
しかしながら、１液型の紫外線硬化型インク組成物に紫外線吸収剤や酸化防止剤を添加することは、インクの紫外線硬化作用自体を阻害してしまうという問題があった。
紫外線吸収剤はそれ自体が紫外線を吸収する事で光重合開始剤の効率を低下させ、酸化防止剤は光劣化の原因となる活性酸素の影響（それに伴うラジカルの発生）を抑制する。どちらも結果的には重合反応を阻害してしまう。
本発明は、上記従来の技術の欠点を克服し、インクの紫外線硬化反応が阻害されることなく、印刷物に含まれる色材が光や空気中の酸化性物質、腐食性物質、活性酸素由来のラジカルの作用を受けて分解されることがなく、得られる印刷物は、その機械的耐久性に優れ、また印刷物保存性がよく、退色の少ないインクジェット記録方法を提供しようとするものである。
【課題を解決するための手段】
【０００６】
本発明者は、鋭意検討を重ねた結果、以下の構成を採用することによって、上記目的が達成され、本発明を成すに至った。
即ち本発明は、以下の通りである。
（１）記録媒体に、少なくとも色材と紫外線吸収剤と酸化防止剤とを含有するインク組成物Ａと、少なくとも光重合開始剤と重合性化合物と重合促進剤とを含有するインク組成物Ｂとを付着させてから、紫外線を照射して、印字を行うことを特徴とするインクジェット記録方法。
（２）前記色材が顔料である前記（１）のインクジェット記録方法。
（３）前記重合促進剤が重合性官能基を有する微粒子である前記（１）のインクジェット記録方法。
【０００７】
本発明のインクジェット記録方法は、使用するインクを２液に分け、一方に色材と紫外線吸収剤と酸化防止剤とを含有させ（インク組成物Ａ）、他方に光重合開始剤と重合性化合物と重合促進剤とを含有させ（インク組成物Ｂ）、インク組成物Ａを記録媒体上に吐出した直後に、インク組成物Ｂを吐出し、その後に、紫外線を照射する。これにより、インク組成物Ａが記録媒体上に色材層を形成し、インク組成物Ｂが該色材層上に保護層を形成する。色材層は紫外線吸収剤と酸化防止剤との効果で光や空気中の酸化性物質、腐食性物質の影響を受けることなく、また、保護層中には紫外線吸収剤と酸化防止剤とを含まないので紫外線硬化（光重合）が阻害されない。
よって、本発明のインクジェット記録方法によって得られる印刷物は、その機械的耐久性に優れ、また印刷物保存性がよく、退色が少ない。
【発明を実施するための最良の形態】
【０００８】
以下、本発明のインクジェット記録方法について詳細に説明する。
本発明のインクジェット記録方法は、少なくとも色材と紫外線吸収剤と酸化防止剤とを含有するインク組成物Ａと、少なくとも光重合開始剤と重合性化合物と重合促進剤とを含有するインク組成物Ｂとの、２液を用いる。
なお、インク組成物Ａは色材を含んでいることから単に「インク組成物」と称し、インク組成物Ｂは色材を含んでいないことから「透明インク組成物」と称することもある。
【０００９】
本発明のインクジェット記録方法に用いられるインク組成物Ａに含まれる色材は、染料、顔料のいずれであってもよいが、印刷物の耐久性の点から顔料の方が有利である。
本発明で使用される染料としては、直接染料、酸性染料、食用染料、塩基性染料、反応性染料、分散染料、建染染料、可溶性建染染料、反応分散染料、など通常インクジェット記録に使用される各種染料を使用することができる。
【００１０】
本発明で使用される顔料としては、特別な制限なしに無機顔料、有機顔料を使用することができる。
無機顔料としては、酸化チタンおよび酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。
【００１１】
本発明の好ましい態様によれば、これらの顔料は、分散剤または界面活性剤で水性媒体中に分散させて得られた顔料分散液としてインク組成物Ａに添加されるのが好ましい。好ましい分散剤としては、顔料分散液を調製するのに慣用されている分散剤、例えば高分子分散剤を使用することができる。なお、この顔料分散液に含まれる分散剤および界面活性剤がインク組成物Ａの分散剤および界面活性剤としても機能することは当業者に明らかであろう。
インク組成物Ａにおける色材の添加量は、０．１〜２５重量％程度の範囲が好ましく、より好ましくは０．５〜１５重量％程度の範囲である。
【００１２】
次に、本発明のインクジェット記録方法に用いられるインク組成物Ａに含まれる紫外線吸収剤及び酸化防止剤について説明する。
本発明のインクジェット記録方法に用いられるインク組成物Ａに含まれる紫外線吸収剤及び酸化防止剤としては、特に限定されず、公知公用のものを用いることができる。
例えば、紫外線吸収剤としては、ケイ皮酸誘導体（メトキシケイ皮酸オクチル）、ジベンゾイルメタン誘導体（ｔ−ブチルメトキシベンゾイル）、パラアミノ安息香酸誘導体（ジメチルパラアミノ安息香酸オクチル）、ベンゾフェノン系化合物等が挙げられる。ベンゾフェノン系化合物としては、市販品としてＫＥＭＩＳＯＲＢ  １０，１１，１１Ｓ，１２，１１１，１００１，１０１１（登録商標  ケミプロ化成（株）製）が挙げられる。  
【００１３】
酸化防止剤としては、ヨウ化ジメチルアミノスチリルヘプチルメチルチアゾリウム、ビタミンＣ、ビタミンＣジパルミテート、ビタミンＣステアレート、ビタミンＣテトラヘキシルデカノール、ビタミンＣパルミテート、ビタミンＣリン酸マグネシウム、ビタミンＥ、ビタミンＥアセテート、ルチン、酵素処理イソクエルシトリン、ミリシトリン、ヒンダードフェノール系化合物等が挙げられる。ルチンとしては、市販品としてルチンＫ−２（登録商標  キリヤ化学（株）製）が挙げられる。ヒンダードフェノール系化合物としては、市販品としてＩｒｇａｎｏｘ  １０７６（登録商標  チバ・スペシャリティ・ケミカルズ（株）製）が挙げられる。  
また１剤で紫外線吸収剤と酸化防止剤としての機能を有するものも使用可能である。このような１剤で紫外線吸収剤と酸化防止剤としての機能を有するものとしては、市販品としてサンメリン（登録商標  三栄源エフ・エフ・アイ（株）製）が挙げられる。
インク組成物Ａにおける紫外線吸収剤と酸化防止剤の添加量は、特に限定されないが0.01〜5.0重量％程度の範囲が好ましく、より好ましくは0.05〜1.0重量％程度の範囲である。
【００１４】
本発明のインク組成物Ａには、水性溶媒を含んでいてもよい。更に任意の成分として、樹脂エマルジョン、無機酸化物コロイド、湿潤剤、ｐＨ調製剤、防腐剤、防かび剤等を添加しても良い。
【００１５】
本発明のインクジェット記録方法に用いられるインク組成物Ｂに含まれる光重合開始剤とは、例えば、２００ｎｍ〜４５０ｎｍ程度の領域の紫外線又は可視光を吸収しラジカルまたはイオンを生成して重合性化合物の重合を開始させるものである。
本発明のインク組成物Ｂに用いられる光重合開始剤は、代表的なものとして、ベンゾインメチルエーテル、ベンゾインエチルエーテル、イソプロピルベンゾインエーテル、イソブチルベンゾインエーテル、１−フェニル−１，２−プロパンジオン−２−（ｏ−エトキシカルボニル）オキシム、ベンジル、ジエトキシアセトフェノン、ベンゾフェノン、クロロチオキサントン、２−クロロチオキサントン、イソプロピルチオキサントン、２−メチルチオキサントン、ポリ塩化ポリフェニル、ヘキサクロロベンゼン等が挙げられ、好ましくは、イソブチルベンゾインエーテル、１−フェニル−１，２−プロパンジオン−２−（ｏ−エトキシカルボニル）オキシムである。
【００１６】
また、Ｖｉｃｕｒｅ１０、３０（Ｓｔａｕｆｆｅｒ Ｃｈｅｍｉｃａｌ社製）、Ｉｒｇａｃｕｒｅ１８４、６５１、２９５９、９０７、３６９、１７００、１８００、１８５０、８１９（チバ・スペシャリティ・ケミカルズ社製）、Ｄａｒｏｃｕｒｅ１１７３（ＥＭ Ｃｈｅｍｉｃａｌ社製）、ＱｕａｎｔａｃｕｒｅＣＴＸ、ＩＴＸ（Ａｃｅｔｏ Ｃｈｅｍｉｃａｌ社製）、Ｌｕｃｉｒｉｎ  ＴＰＯ（ＢＡＳＦ社製）の商品名で入手可能な光重合開始剤も使用することができる。
【００１７】
本発明のインクジェット記録方法に用いられるインク組成物Ｂに含まれる重合性化合物とは、光重合開始剤から生成するラジカルまたはイオンにより重合されるものであれば特に限定されず、オリゴマーまたはモノマー等がある。
本発明のインク組成物Ｂに含まれるオリゴマーとは、中程度の大きさの相対分子質量をもつ分子で、相対分子質量の小さい分子から実質的あるいは概念的に得られる単位の少数回の繰返しで構成された構造をもつものをいう。また本発明において用いられるオリゴマーは、光重合性プレポリマー、ベースレジンまたはアクリルオリゴマーと呼ばれるものでもある。
【００１８】
本発明において用いられるオリゴマーは、例えば骨格を構成する分子構造により、ポリエステルアクリレート、ポリウレタンアクリレート、エポキシアクリレート、ポリエーテルアクリレート、オリゴアクリレート、アルキドアクリレート、ポリオールアクリレート等が挙げられ、好ましくは、ポリエステルアクリレート、ポリウレタンアクリレートである。
【００１９】
本発明のインク組成物Ｂに含まれるモノマーとは、高分子の基本構造の構成単位となり得る分子をいう。また本発明において用いられるモノマーは光重合性モノマーとも呼ばれ、単官能アクリレート、多官能アクリレートが含まれる。
本発明において用いられるモノマーは、代表的なものとして、ジエチレングリコールジアクリレート、ネオペンチルグリコールジアクリレート、１，６−ヘキサンジオールジアクリレート、ヒドロキシピオペリン酸エステルネオペンチンルグリコールジアクリレート、トリメチロールプロパントリアクリレート、ペンタエリストールトリアクリレート、ジペンタエリストールヘキサアクリレート、アクロイルモルホリン、２−フェノキシエチルアクリレート、フタル酸水素−（２，２，２−トリアクロイルオキシメチル）エチル、ジペンタエリストールポリアクリレート、ジペンタエリストールポリアクリレート、N−ビニルフォルムアミド、トリプロピレングリコールジアクリレート、グリセリンＥO付加物トリアクリレート等が挙がられ、好ましくは、アクロイルモルホリン、２−フェノキシエチルアクリレート、フタル酸水素−（２，２，２−トリアクロイルオキシメチル）エチル、ジペンタエリストールポリアクリレート、ジペンタエリストールポリアクリレート、N−ビニルフォルムアミド、トリプロピレングリコールジアクリレート、グリセリンＥO付加物トリアクリレートである。
【００２０】
本発明に用いられるモノマーは、分子量が１００〜３，０００程度の範囲、好ましくは１００〜２，０００程度の範囲のものが使用される。
本発明のインク組成物Ｂにモノマーを含んでなる場合には、インク組成物Ｂにおけるモノマーの含有量は１〜７０重量％程度の範囲、好ましくは３〜５０重量％程度の範囲である。
なお、オリゴマーとモノマーは共重合して３次元化する性質を有する。従って、インク組成物Ｂにおける、オリゴマーまたはモノマーの含有量は、重合効率、重合速度、重合後の耐性収縮率、重合被膜強度等を考慮して定める必要がある。
【００２１】
本発明のインクジェット記録方法に用いられるインク組成物Ｂに含まれる重合促進剤としては、特に限定されないが、Ｄａｒｏｃｕｒｅ  ＥＨＡ、ＥＤＢ（チバ・スペシャルティ・ケミカルズ社製）等が挙げられる。
【００２２】
また、その他の重合促進剤としては、重合性官能基を有する微粒子等が挙げられる。
重合性官能基を有する微粒子の作用機構としては、明確ではないが、紫外線を吸収し開裂した光重合開始剤により生成したラジカルが、微粒子表面に吸着されて安定化し、微粒子表面に導入された重合性官能基及び表面に吸着されたモノマーと容易に反応を開始する事により重合反応を促進するものと推測される。
【００２３】
重合性官能基を有する微粒子とは、特に限定されないが、一般的に体質顔料と称されるもので、シリカ、アルミナ、チタニア、酸化カルシウム等の無機化合物が例示され、特に、シリカ、アルミナ等の透明なものも好適に使用できる。
また、該微粒子が有する重合性官能基としては、特に限定されず、アクリロイル基、メタクリロイル基等が例示され、さらに、１つ以上の二重結合を有する重合性官能基とすることも可能である。
該微粒子の大きさとしては、特に限定されないが、粒径が１０〜１００ｎｍのものが好ましい。
該重合性官能基を有する微粒子の調製方法は、特に限定されないが、テトラエトキシシラン等のシラン化合物のゾルゲル反応によって、水酸基等を多数有するシリカ微粒子を作製し、該水酸基に重合性官能基を付与できるような化合物と反応させる方法が挙げられる。
本発明のインク組成物Ｂにおける、該重合性官能基を有する微粒子の含有量としては、特に限定されず、使用形態、条件、インク組成物の粘度と重合性の関係等に応じて適宜選択されるべきものであるが、インク組成物全量に対し１０質量％以下であることが好ましい。
【００２４】
本発明のインク組成物Ｂには、水性溶媒を含んでいてもよい。更に任意の成分として、多価金属塩、またはポリアリルアミン若しくはその誘導体、湿潤剤、ｐＨ調製剤、防腐剤、防かび剤等を添加しても良い。
また、本発明のインク組成物ＡおよびＢは、２５℃での粘度の差が２ｍＰａ・ｓ以下であることが、インクジェット記録における取り扱い性上好ましい。
また、本発明のインク組成物ＡおよびＢは、双方とも有機溶剤を含まず、無溶剤型のインク組成物であることが好ましい。
【００２５】
本発明のインクジェット記録方法は、記録媒体上にインク組成物Ａを吐き出し、その直後に、インク組成物Ｂを吐出し、その後に、紫外線を照射するものである。
紫外線の照射量は、１０ｍＪ／ｃｍ２以上、１０，０００ｍＪ／ｃｍ２以下であり、また、好ましくは５０ｍＪ／ｃｍ２以上、６，０００ｍＪ／ｃｍ２以下の範囲で行う。かかる程度の範囲内における紫外線照射量であれば、十分硬化反応を行うことができる。
【００２６】
紫外線照射は、メタルハライドランプ、キセノンランプ、カーボンアーク灯、ケミカルランプ、低圧水銀ランプ、高圧水銀ランプ等のランプが挙げられる。例えばＦｕｓｉｏｎ  Ｓｙｓｔｅｍ社製のＨランプ、Ｄランプ、Ｖランプ等の市販されているものを用いて行うことができる。
また、紫外線発光ダイオード（紫外線ＬＥＤ）や紫外線発光半導体レーザ等の紫外線発光半導体素子により、紫外線照射を行うことができる。
【００２７】
また、本発明のインクジェック記録方法では、紫外線光照射の前、同時またはその後に加熱してもよい。加熱は、記録媒体に熱源を接触させて加熱する方法、赤外線やマイクロウェーブ（２，４５０Ｍｈｚ程度に極大波長を持つ電磁波）などを照射し、または熱風を吹き付けるなど記録媒体に接触させずに加熱する方法などが挙げられる。
【００２８】
更に本発明によるインクジェット記録方法を実施する記録装置を説明する。
図１のインクジェット記録装置は、インク組成物Ａとインク組成物Ｂとを記録媒体に付着させる手段と、それらを付着させる手段の駆動系と、記録媒体を移動させる手段と、記録媒体に紫外線照射と加熱する手段と、クリーニング手段と、から構成されている。
本発明の、インク組成物Ａを有するインクタンク２ａおよびインク組成物Ｂを有するインクタンク２ｂとチューブ３で連結された記録ヘッド１ａ（および１ｂ）は、キャリッジ４に沿ってモータ５で駆動されるタイミングベルト６によって矢印Ａ方向に移動する。その移動の間に、記録ヘッド１ａのノズル面からインク組成物Ａが吐出され、プラテン８およびガイド９によって記録ヘッド１ａと対面する位置に置かれている記録媒体７に付着する。次に記録媒体７は、紙送り方向矢印Ｂに所定量移送される。その間、記録ヘッド１ａ（および１ｂ）は図中で矢印Ａと逆方向に移動し、記録媒体７の左端の位置に戻る。そして、すでにインク組成物Ａが付着している記録媒体に記録ヘッド１ｂのノズル面からインク組成物Ｂが吐出されて、印字が行なわれる。印字された記録媒体７はさらに紙送り方向矢印Ｂに所定量移送されて、紫外線照射手段１５による紫外線照射およびヒータ１４による加熱処理を受ける。これらの処理を受けた記録媒体７の表面上では、インク組成物Ａとインク組成物Ｂとが硬化反応を起こし色材が記録媒体７上で固着する。印字処理がされた記録媒体７は紙送り方向矢印Ｂにさらに移送される。なお、本装置には吸引ポンプ１１が連結されたキャップ１０を有しており、これらの機構によりクリーニング操作が行われる。吸引されたインク組成物等はチューブ１２を介して廃インクタンク１３に貯められる。
【実施例】
【００２９】
以下本発明を以下の実施例によって詳細に説明するが、本発明はこれらに限定されるものではない。
１．インク組成物Ａ
【００３０】
（イエロー顔料インク組成物１（Ｙ１））
Ｃ．Ｉ．ピグメントイエロー７４（色材）                              ３．５ｗｔ％
スチレン−アクリル酸共重合体（分散剤）                                  １ｗｔ％
グリセリン                                                              ５ｗｔ％
トリエチレングリコール                                                  ３ｗｔ％
トリエタノールアミン                                                    １ｗｔ％
サーフィノール４６５（界面活性剤、Air Product and Chemicals,Inc製）     １ｗｔ％
ＫＥＭＩＳＯＲＢ  １１Ｓ（ケミプロ化成(株)製、水溶性紫外線吸収剤）  ０．５ｗｔ％
ルチンＫ−２（キリヤ化学(株)製、水溶性酸化防止剤）                ０．０５ｗｔ％
イオン交換水                                                            残量
【００３１】
（イエロー顔料インク組成物２（Ｙ２）
Ｃ．Ｉ．ピグメントイエロー７４（色材）                              ３．５ｗｔ％
スチレン−アクリル酸共重合体（分散剤）                                  １ｗｔ％
グリセリン                                                              ５ｗｔ％
トリエチレングリコール                                                  ３ｗｔ％
トリエタノールアミン                                                    １ｗｔ％
サーフィノール４６５（界面活性剤、Air Product and Chemicals,Inc製）     １ｗｔ％
イオン交換水                                                            残量
【００３２】
２．インク組成物の調製
上記の組成からなるインク組成物を調製した。調製は下記の要領で行った。
色材である顔料と分散剤とイオン交換水を混合して、サンドミル（安川製作所製）中で、ガラスビーズ（直径１．７ｍｍ、混合物の１．５倍量（重量））とともに２時間分散させた。その後、ガラスビーズを分解し、顔料分散液を調製した。
次いで、顔料、分散剤を除く溶剤を混合してインク溶媒として、上記の顔料分散液を攪拌しながらインク溶媒を徐々に液下して、常温で２０分間攪拌した後に、５μｍ孔径のメンブランフィルターで濾過して、インクジェット記録用インク組成物Ａとした。
【００３３】
３．透明インク組成物Ｂ
（透明インク組成物１（Ｔ１））
Ｎ−ビニルフォルムアミド（ビームセット７７０  荒川化学工業(株)製）    ５３ｗｔ％
トリプロピレングリコールジアクリレート
（アロニックスＭ−２２０  東亜合成(株)製）    ２５ｗｔ％
グリセリンＥO付加物トリアクリレート
（ＮＫエステル  Ａ−Ｇｌｙ−３Ｅ  新中村化学(株)製）    １０ｗｔ％
Ｉｒｇａｃｕｒｅ８１９（チバ・スペシャリティ・ケミカルズ(株)）      １．５ｗｔ％
Ｉｒｇａｃｕｒｅ３６９（チバ・スペシャリティ・ケミカルズ(株)）      ３．５ｗｔ％
Ｄａｒｏｃｕｒ  ＥＨＡ（チバ・スペシャリティ・ケミカルズ(株)）      １．０ｗｔ％
重合性微粒子１                                                      ６．０ｗｔ％
【００３４】
重合性微粒子１の製法
シリカゾルＩＰＡ−ＳＴ（日産化学工業（株）製、シリカ濃度３０ｗｔ％のイソプロピルアルコール（以下ＩＰＡと略す）分散液）８８．１重量部を２００ｍＬ三角フラスコに加え、シランカップリング剤  サイラエースＳ７１０（チッソ（株）製）７．９重量部を添加した。マグネティックスターラーで攪拌しながら０．０５ｍｏｌ／Ｌ濃度の塩酸を4重量部添加し、室温で２４時間攪拌しながら反応を行った。その結果、重合性微粒子１を含むＩＰＡ分散液Ａを得た。
【００３５】
透明インク組成物１の製法
３００ｍＬ丸底フラスコにＮ−ビニルフォルムアミド（以下ＮＶＦ）  ７０重量部、分散液Ａ  １００重量部を加え、ロータリーエバポレーターを用いてＩＰＡを留去し、重合性微粒子１を３０ｗｔ％含むモノマー溶液Ｂを得た。
続いて容量１００ｍＬの遮光性サンプル瓶に、このモノマー溶液Ｂを２０重量部加え、ＮＶＦ  ３９重量部、トリプロピレングリコールジアクリレート  ２５重量部、グリセリンＥＯ付加物トリアクリレート  １０重量部、Ｉｒｇａｃｕｒｅ  ８１９  １．５重量部、Ｉｒｇａｃｕｒｅ ３６９  ３．５重量部、Ｄａｒｏｃｕｒ  ＥＨＡ  １．０重量部を添加し、マグネティックスターラーで１時間攪拌して透明インク組成物１を調製した。
【００３６】
（透明インク組成物２（Ｔ２））
Ｎ−ビニルフォルムアミド（ビームセット７７０  荒川化学工業(株)製）    ５９ｗｔ％
トリプロピレングリコールジアクリレート
（アロニックスＭ−２２０  東亜合成(株)製）    ２５ｗｔ％
グリセリンＥＯ付加物トリアクリレート
（ＮＫエステル  Ａ−Ｇｌｙ−３Ｅ  新中村化学(株)製）    １０ｗｔ％
Ｉｒｇａｃｕｒｅ８１９（チバ・スペシャリティ・ケミカルズ(株)）      １．５ｗｔ％
Ｉｒｇａｃｕｒｅ３６９（チバ・スペシャリティ・ケミカルズ(株)）      ３．５ｗｔ％
Ｄａｒｏｃｕｒ  ＥＨＡ（チバ・スペシャリティ・ケミカルズ(株)）      １．０ｗｔ％
【００３７】
透明インク組成物２の製法
容量１００ｍＬの遮光性サンプル瓶にＮＶＦ  ５９重量部、トリプロピレングリコールジアクリレート  ２５重量部、グリセリンＥＯ付加物トリアクリレート  １０重量部、Ｉｒｇａｃｕｒｅ  ８１９  １．５重量部、Ｉｒｇａｃｕｒｅ  ３６９  ３．５重量部、Ｄａｒｏｃｕｒ  ＥＨＡ  １．０重量部を添加し、マグネティックスターラーで１時間攪拌して透明インク組成物２を調製した。
【００３８】
（透明インク組成物３（Ｔ３））
Ｎ−ビニルフォルムアミド
（ビームセット７７０  荒川化学工業(株)製）    ５２．５ｗｔ％
トリプロピレングリコールジアクリレート
（アロニックスＭ−２２０  東亜合成(株)製）        ２５ｗｔ％
グリセリンＥＯ付加物トリアクリレート
（ＮＫエステル  Ａ−Ｇｌｙ−３Ｅ  新中村化学(株)製）        １０ｗｔ％
Ｉｒｇａｃｕｒｅ８１９（チバ・スペシャリティ・ケミカルズ(株)）      １．５ｗｔ％
Ｉｒｇａｃｕｒｅ３６９（チバ・スペシャリティ・ケミカルズ(株)）      ３．５ｗｔ％
Ｄａｒｏｃｕｒ  ＥＨＡ（チバ・スペシャリティ・ケミカルズ(株)）      １．０ｗｔ％
ＫＥＭＩＳＯＲＢ  １００１（ケミプロ化成(株)製、紫外線吸収剤）      ０．５ｗｔ％
重合性微粒子１                                                      ６．０ｗｔ％
【００３９】
透明インク組成物３の製法
遮光性を有する容器にモノマー溶液Ｂを２０重量部、ビームセット７７０  ３８．５重量部、アロニックスＭ−２２０  ２５重量部、ＮＫエステル  Ａ−Ｇｌｙ−３Ｅ  １０重量部、Ｉｒｇａｃｕｒｅ  ８１９  １．５重量部、Ｉｒｇａｃｕｒｅ  ３６９  ３．５重量部、Ｄａｒｏｃｕｒ  ＥＨＡ  １重量部、ＫＥＭＩＳＯＲＢ  １００１  ０．５重量部を添加し、マグネティックスターラーで１時間攪拌、混合して透明インク組成物３を調製した。
【００４０】
（透明インク組成物４（Ｔ４））
Ｎ−ビニルフォルムアミド
（ビームセット７７０  荒川化学工業(株)製）    ５２．０ｗｔ％
トリプロピレングリコールジアクリレート
（アロニックスＭ−２２０  東亜合成(株)製）        ２５ｗｔ％
グリセリンＥＯ付加物トリアクリレート
（ＮＫエステル  Ａ−Ｇｌｙ−３Ｅ  新中村化学(株)製）        １０ｗｔ％
Ｉｒｇａｃｕｒｅ８１９（チバ・スペシャリティ・ケミカルズ(株)）      １．５ｗｔ％
Ｉｒｇａｃｕｒｅ３６９（チバ・スペシャリティ・ケミカルズ(株)）      ３．５ｗｔ％
Ｄａｒｏｃｕｒ  ＥＨＡ（チバ・スペシャリティ・ケミカルズ(株)）      １．０ｗｔ％
ＫＥＭＩＳＯＲＢ  １００１（ケミプロ化成(株)製、紫外線吸収剤）      １．０ｗｔ％
重合性微粒子１                                                      ６．０ｗｔ％
【００４１】
透明インク組成物４の製法
遮光性を有する容器にモノマー溶液Ｂを２０重量部、ビームセット７７０  ３８重量部、アロニックスＭ−２２０  ２５重量部、ＮＫエステル  Ａ−Ｇｌｙ−３Ｅ  １０重量部、Ｉｒｇａｃｕｒｅ  ８１９  １．５重量部、Ｉｒｇａｃｕｒｅ  ３６９  ３．５重量部、Ｄａｒｏｃｕｒ  ＥＨＡ  １重量部、ＫＥＭＩＳＯＲＢ １００１  １．０重量部を添加し、マグネティックスターラーで１時間攪拌、混合して透明インク組成物４を調製した。
【００４２】
（透明インク組成物５（Ｔ５））
Ｎ−ビニルフォルムアミド
（ビームセット７７０  荒川化学工業(株)製）    ５２．０ｗｔ％
トリプロピレングリコールジアクリレート
（アロニックスＭ−２２０  東亜合成(株)製）        ２５ｗｔ％
グリセリンＥＯ付加物トリアクリレート
（ＮＫエステル  Ａ−Ｇｌｙ−３Ｅ  新中村化学(株)製）        １０ｗｔ％
Ｉｒｇａｃｕｒｅ８１９（チバ・スペシャリティ・ケミカルズ(株)）      １．５ｗｔ％
Ｉｒｇａｃｕｒｅ３６９（チバ・スペシャリティ・ケミカルズ(株)）      ３．５ｗｔ％
Ｄａｒｏｃｕｒ  ＥＨＡ（チバ・スペシャリティ・ケミカルズ(株)）      １．０ｗｔ％
Ｉｒｇａｎｏｘ  １０７６
（チバ・スペシャリティ・ケミカルズ(株)製、酸化防止剤）      １．０ｗｔ％
重合性微粒子１                                                      ６．０ｗｔ％
【００４３】
透明インク組成物５の製法
遮光性を有する容器にOLE_LINK1モノマー溶液Ｂを２０重量部、OLE_LINK1ビームセット７７０  ３８重量部、アロニックスＭ−２２０  ２５重量部、ＮＫエステル  Ａ−Ｇｌｙ−３Ｅ  １０重量部、Ｉｒｇａｃｕｒｅ ８１９  １．５重量部、Ｉｒｇａｃｕｒｅ ３６９  ３．５重量部、Ｄａｒｏｃｕｒ ＥＨＡ  １重量部、Ｉｒｇａｎｏｘ  １０７６  １．０重量部を添加し、マグネティックスターラーで１時間攪拌、混合して透明インク組成物５を調製した。
【００４４】
（透明インク組成物６（Ｔ６））
Ｎ−ビニルフォルムアミド
（ビームセット７７０  荒川化学工業(株)製）    ５１．０ｗｔ％
トリプロピレングリコールジアクリレート
（アロニックスＭ−２２０  東亜合成(株)製）        ２５ｗｔ％
グリセリンＥＯ付加物トリアクリレート
（ＮＫエステル  Ａ−Ｇｌｙ−３Ｅ  新中村化学(株)製）        １０ｗｔ％
Ｉｒｇａｃｕｒｅ８１９（チバ・スペシャリティ・ケミカルズ(株)）      １．５ｗｔ％
Ｉｒｇａｃｕｒｅ３６９（チバ・スペシャリティ・ケミカルズ(株)）      ３．５ｗｔ％
Ｄａｒｏｃｕｒ  ＥＨＡ（チバ・スペシャリティ・ケミカルズ(株)）      １．０ｗｔ％
ＫＥＭＩＳＯＲＢ  1001（ケミプロ化成(株)製、紫外線吸収剤）          １．０ｗｔ％
Ｉｒｇａｎｏｘ  １０７６
（チバ・スペシャリティ・ケミカルズ(株)製、酸化防止剤）      １．０ｗｔ％
重合性微粒子１                                                      ６．０ｗｔ％
【００４５】
透明インク組成物６の製法
遮光性を有する容器にモノマー溶液Ｂを２０重量部、ビームセット７７０  ３７重量部、アロニックスＭ−２２０  ２５重量部、ＮＫエステル  Ａ−Ｇｌｙ−３Ｅ  １０重量部、Ｉｒｇａｃｕｒｅ ８１９  １．５重量部、Ｉｒｇａｃｕｒｅ ３６９  ３．５重量部、Ｄａｒｏｃｕｒ ＥＨＡ  １重量部、ＫＥＭＩＳＯＲＢ １００１  １．０重量部、Ｉｒｇａｎｏｘ １０７６  １．０重量部を添加し、マグネティックスターラーで１時間攪拌、混合して透明インク組成物６を調製した。
【００４６】
OLE_LINK2化合物の商品名について
・Ｉｒｇａｃｕｒｅ ８１９（ビス（２，４，６−トリメチルベンゾイル）−フェニルフォスフィンオキシド）
・Ｉｒｇａｃｕｒｅ ３６９（２−ベンジル−２−ジメチルアミン−１−（４−モルフォリノフェニル）−ブタノン−１）
・Ｄａｒｏｃｕｒ ＥＨＡ（２−エチルヘキシル−４−ジメチルアミノベンゾエート）
OLE_LINK2      
【００４７】
４．評価方法
（１）透明インク組成物（インク組成物Ｂ）の硬化性試験
透明インク組成物１〜６をそれぞれガラス板状に滴下し、照射光源に紫外線ＬＥＤを用いた紫外線照射装置により、３６５ｎｍにおける積算光量が１１０ｍＪ／ｃｍ２になるような硬化条件で印字および硬化処理を行った。この場合の硬化性を外観にて目視評価した。
【００４８】
なお紫外線照射装置としては、以下のものを用いた。
光源  紫外線ＬＥＤ  ＵＣＣＵ０３３（日亜化学工業(株)製）、
出力１００ｍＷ、ピーク波長３６５ｎｍ
照射条件２２ｍＷ／ｃｍ２、積算光量１１０ｍＪ／ｃｍ２
【００４９】
硬化性  評価指標は以下の通りである。
○：完全に硬化する。
△：表面又は内部に未硬化の部分がある。
×：一部だけが硬化する。
【００５０】
評価結果を下記表１に示す。
【００５１】
【表１】
2006103142.tif 000002
【００５２】
（２）耐光性試験
セイコーエプソン株式会社製インクジェットプリンタＰＭ−Ｇ９００を利用し、下記表２のインク組成物ＡおよびＢをそれぞれ別のノズル列に充填し、常温・常圧下にて吐出する条件でパターン印刷を実施した。記録媒体には写真用紙＜絹目調＞（セイコーエプソン(株)製、型番ＫＡ４２０ＭＳＨ）を用いた。そして排紙口に設置した紫外線照射装置（上記硬化性試験に使用したもの）により、３６５ｎｍにおける積算光量が１１０ｍＪ／ｃｍ２になるような硬化条件で印字及び硬化処理を行い、続いて耐光性評価を行った。
耐光性試験における光照射はキセノンウエザオメーターＣｉ−５０００（ＡＴＬＡＳ社製）を使用して行い、照度１０５Ｗ／Ｇ（３００〜４００ｄｙｎ／ｃｍ＝約１５０，０００Ｌｕｘ）、温度２４℃、湿度６０%ＲＨの条件で、サンプル上に空気層と２ｍｍ厚のソーダライムガラスを設置した。
光照射前、光照射４００時間後および６００時間後のＯ．Ｄ．値（光学濃度）をそれぞれ分光光度計ＧＲＥＴＡＧ  ＳＰＭ１００（ＧＲＥＴＡＧ社製）を用いて測定し、以下の数式で表わされる相対Ｏ．Ｄ．値を示した。
相対Ｏ．Ｄ．値＝測定時のＯ．Ｄ．値／初期Ｏ．Ｄ．値
この相対Ｏ．Ｄ．値が高いほど（１に近いほど）、耐光性が高いことになる。
評価結果を下記表２に示す。
【００５３】
【表２】
2006103142.tif 000003
【図面の簡単な説明】
【００５４】
【図１】本発明によるインクジェット記録方法の実施に好ましく用いられるインクジェット記録装置を示す図である。
【符号の説明】
【００５５】
１ａ  記録ヘッド、１ｂ  記録ヘッド、２ａ  インクタンク、２ｂ  インクタンク、３  チューブ、４  キャリッジ、５  モータ、６  タイミングベルト、７  記録媒体、８  プラテン、９  ガイド、１０  キャップ、１１  吸引ポンプ、１２  チューブ、１３  廃インクタンク、１４  ヒータ、１５  紫外線照射手段
【図１】
2006103142.tif 000004